(57)【要約】【課題】ストレッチフィルムを提供する。【解決手段】ポリオレフィン系共重合体、石油樹脂、及びプロピレン系樹脂を含有する樹脂組成物１００質量部及び防曇剤１．５〜５質量部を含有する中間層と、表層を積層してなるストレッチフィルム。本発明のストレッチフィルムは、成型機内での異物発生量が少なく、連続生産性が高く、製造時に表層中の防曇剤量を減らしても良好な防曇性を有する等の効果を奏するため、精肉、鮮魚、青果等を包装する食品包装用ストレッチフィルムとして好適に用いられる。【選択図】なし【特許請求の範囲】
【請求項１】
中間層の両面に表層を積層してなり、中間層がポリオレフィン系共重合体、石油樹脂、及びプロピレン系樹脂を含有する樹脂組成物１００質量部及び防曇剤１．５〜５質量部を含有するストレッチフィルム。
【請求項２】
中間層及び表層の厚みの比率が表層：中間層＝１:４〜１:２０である請求項１に記載のストレッチフィルム。
【請求項３】
表層がエチレン−酢酸ビニル共重合体を含有する請求項１又は請求項２に記載のストレッチフィルム。
【請求項４】
表層中に防曇剤を０.５質量%以下含有する請求項１乃至３のいずれか一項に記載のストレッチフィルム。
【請求項５】
食品包装用である請求項１乃至４のいずれか一項に記載のストレッチフィルム。
【発明の詳細な説明】
【技術分野】
【０００１】
本発明はストレッチフィルムに関する。
【背景技術】
【０００２】
精肉、鮮魚、青果等を包装する食品包装用のストレッチフィルムとして、ポリ塩化ビニル系のストレッチフィルムに代わり、ポリオレフィン系のストレッチフィルムが使用されるようになってきた。（特許文献１〜４等参照）。
【０００３】
ポリオレフィン系のストレッチフィルムは表層／中間層／表層の２種３層構成をとることが多い。表層はＥＶＡ樹脂を主体とし、中間層は包装時のシワ等の入りを抑制できるポリオレフィン系共重合体、石油樹脂、及びプロピレン系樹脂等を主体とする構成のものが多い。
【０００４】
表層に用いるフィルムを製造する際に、ＥＶＡ樹脂と防曇剤を混合して溶融し、可塑化させて製造装置を長時間運転すると、押出機内に滞留した原料が炭化し、炭化物が異物としてフィルムに混入しやすいといった課題があった。
【０００５】
食品包装用のストレッチフィルムには、成型機内での異物発生量が少なく、連続生産性が高く、製造時に表層中の防曇剤量を減らしても良好な防曇性を有することが求められていた。
【０００６】
【特許文献１】特開平１０−１１９２０５号公報
【特許文献２】特開平０８−００３３８４号公報
【特許文献３】特開平０８−２２４８４２号公報
【特許文献４】特開平０８−２５８２３０号公報
【発明の開示】
【発明が解決しようとする課題】
【０００７】
本発明はストレッチフィルムを提供する。
【課題を解決するための手段】
【０００８】
本発明はポリオレフィン系共重合体、石油樹脂、及びプロピレン系樹脂からなる樹脂組成物１００質量部と防曇剤１．５〜５質量部を含有する中間層と、表層を積層してなるストレッチフィルムである。
【発明の効果】
【０００９】
本発明のストレッチフィルムは、成型機内での異物発生量が少なく、連続生産性が高く、製造時に表層中の防曇剤量を減らしても良好な防曇性を有する等の効果を奏する。
【発明を実施するための最良の形態】
【００１０】
ストレッチフィルムは、ポリオレフィン系共重合体、石油樹脂、及びプロピレン系樹脂を含有する樹脂組成物１００質量部及び防曇剤１．５〜５質量部を含有する中間層と、表層を積層してなることを特徴とする。
【００１１】
＜ポリオレフィン系共重合体＞
ポリオレフィン系共重合体は、低密度ポリエチレン、超低密度ポリエチレン（エチレンとα−オレフインとの共重合体）、エチレン−酢酸ビニル共重合体（ＥＶＡ）、エチレン−アルキルアクリレート共重合体、エチレン−アルキルメタクリレート共重合体、エチレン−アクリル酸共重合体、エチレン−メタクリル酸共重合体、低密度ポリエチレン等のアイオノマ、プロピレン系エラストマ材料等が使用可能であり、エチレン-酢酸ビニル共重合体が好適に用いられる。
【００１２】
＜石油樹脂＞
石油樹脂とは、ナフサを分解した際の炭素数の多い不飽和化合物を重合したものである。石油樹脂の原料は、イソプレン、テルペン類等の脂肪族を主体とするＣ５留分と、スチレン等の芳香族系を主体とするＣ９留分が挙げられる。石油樹脂は、Ｃ５（脂肪族）系、Ｃ９（芳香族）系、Ｃ５及びＣ９の化合物の共重合体又はシクロペンタジエンの共重合体、イソプレン、テルペン、テルペン誘導体、ロジン、及びロジン誘導体のいずれの化合物の重合体も使用可能である。石油樹脂を構成するこれらの複数の成分に由来する樹脂を使用しても良く、石油樹脂の一部又は全部に水素添加してもよい。
【００１３】
表層及び中間層に石油樹脂を含有させることにより、フィルム延伸時の強度を増加させるとともに、フィルムに粘着性を付与することができる。石油樹脂として、部分的又は全部に水素添加した樹脂を用いると、他の樹脂成分との相溶性が良好となり、フィルムの透明性が高くなるのでより好ましい。
【００１４】
＜プロピレン系樹脂＞
プロピレン系樹脂は、プロピレンモノマーに由来する繰返し構造（プロピレン単位）を有すること以外は特に限定されないが、エチレンとプロピレンとの共重合体やポリプロピレン等が挙げられる。この中でもポリプロピレンは耐熱性に優れており、押出機内で炭化しにくいので好ましい。
【００１５】
中間層中のポリオレフィン系共重合体、石油樹脂、及びプロピレン系樹脂の割合は特に限定されないが、ポリオレフィン系共重合体、石油樹脂、及びプロピレン系樹脂の合計１００質量部中、ポリオレフィン系共重合体を３０〜５０質量部、石油樹脂を２０〜５０質量部、及びプロピレン系樹脂を１０〜２０質量部とすることが好ましい。中間層の組成を上記範囲内とすることにより、インフレーションション法で製造した場合にバブルが安定するため、安定した操業が可能となる。
【００１６】
＜防曇剤＞
防曇剤は、例えばＰＬ規格（塩化ビニル樹脂製食品容器包装等に関する自主規制基準）に準ずる界面活性剤として、グリセリン脂肪酸（Ｃ８〜Ｃ２２）エステル、ソルビタン脂肪酸（Ｃ８〜Ｃ２２）エステル、プロピレングリコール脂肪酸（Ｃ８〜Ｃ２２）エステル、ショ糖脂肪酸（Ｃ８〜Ｃ２２）エステル、クエン酸モノ（ジ又はトリ）ステアリン酸エステル、ペンタエリストール脂肪酸（Ｃ８〜Ｃ２２）エステル、ポリグリセリン脂肪酸（Ｃ８〜Ｃ２２）エステル、ポリオキシエチレン（Ｃ２０）グリセリン脂肪酸（Ｃ８〜Ｃ２２）エステル、ポリエチレングリコール脂肪酸（Ｃ８〜Ｃ２２）エステル、ポリプロピレングリコール脂肪酸（Ｃ８〜Ｃ２２）エステル、ポリオキシエチレンドデシルエーテル、ポリオキシエチレンアルキル（Ｃ４、Ｃ９、Ｃ１２）フェニルエーテル、Ｎ、Ｎ−ビス（２−ヒドロキシエチル）脂肪酸（Ｃ１２〜Ｃ１８）とジエタノールアミンによる縮合生成物、ポリオキシプロピレンポリオキシエチレンブロック共重合体、ポリエチレングリコール（分子量は２００〜９５００程度が好ましい）、ポリプロピレングリコール等が好ましい。
【００１７】
中間層中の防曇剤の含有量は、ポリオレフィン系共重合体、石油樹脂、及びプロピレン系樹脂からなる樹脂組成物１００質量部に対して１．５〜５質量部であることが好ましい。防曇剤の含有量が不足すると防曇効果が少なく、フィルム表面につく水滴が不均一となる場合がある。防曇剤の添加量が過剰だとフィルムが白濁し、食品を包装した際に美観が損なわれる場合がある。
【００１８】
表層中の防曇剤の含有量は特に限定されないが、表層全体に対して０.５質量%以下とすることが好ましい。防曇剤の使用量が多いと、ラップストレッチフィルム中に異物が発生しやすくなり、ロングラン性が低下する場合がある。
【００１９】
＜エチレン−酢酸ビニル共重合体＞
エチレン−酢酸ビニル共重合体は、酢酸ビニル含量が５〜２５質量％、好ましくは１０〜２０質量％のものが好適に用いられる。エチレン−酢酸ビニル共重合体のメルトフローレート（ＭＦＲ）が、０.２〜２ｇ/１０分（ＪＩＳ  Ｋ７２１０法、１９０℃、２.１６ kg荷重）のものが強度や柔軟性、フィルム成形加工性が良いために好適に用いられる。
【００２０】
ストレッチフィルムの表層に含まれる防曇剤の添加量は０.５質量％以下であることが好ましい。防曇剤の添加量が過剰だと、フィルム成形装置内で防曇剤が炭化して異物発生の原因になるため、フィルム成型機を停止して掃除することが必要になる場合がある。
【００２１】
ストレッチフィルムの層構成は基本的に表層及び中間層からなる構造であれば特に限定されず、表層と中間層の間にはアンカー層等があってもよい。表層と中間層の層構成は、中間層の表裏両側に表層がある構成が好適に採用され、例えば表層／中間層／表層型の２種３層や、表裏の樹脂や厚さ等が異なった表層Ａ／中間層／表層Ｂ型の３種３層等が好適に用いられる。これらの中でも、表層／中間層／表層の２種３層構造は製造が容易であり、防曇性が良く好ましい。
【００２２】
ストレッチフィルムの各層の厚みの比率は特に限定されないが、表層の厚さ１に対して中間層の厚さを４〜２０とすることが好ましい。すなわち、２種３層構造では表層：中間層＝１:４〜１:２０とすることが好ましい。中間層が薄いと防曇性が低下する場合がある。中間層が厚いと、インフレーションション法で製造した場合にバブルが安定せず製膜できない場合がある。なお、ストレッチフィルムの表裏で、表層の厚さが異なる場合には、表裏の平均値を代表値として用いるものとする。
【００２３】
ストレッチフィルムの製造方法は特に限定されないが、吹き上げ及び吹き下げ等のインフレーションション法、Ｔダイ法が挙げられる。これらの方法によって製造されたフィルムをフィードブロック等で積層してもよい。
【実施例】
【００２４】
（実施例1-1）
表層用に５５mm単軸押出機２台、中間層用に１００mm単軸押出機１台、計３台の押出機からなるインフレーションション押出機を使用し、シリンダー温度及びダイス温度を１８０〜１９５℃に調節して押出を行って表層及び中間層に相当するフィルムとした。表層及び中間層はインフレーションション押出機で溶融押出しスパイラル・ダイで積層し、巻取り速度７０m/分の条件化で巻取り、表層／中間層／表層の２種３層からなるストレッチフィルムとした。ストレッチフィルムは、厚さ１４μm、各層の厚みの比率は表層：中間層：表層＝１：１１：１であった。
【００２５】
＜各層の樹脂組成＞
表層  ：エチレン−酢酸ビニル共重合体。
中間層：ポリオレフィン共重合体としてエチレン−酢酸ビニル共重合体を３７質量％、石油樹脂４３質量％、プロピレン系樹脂１８質量％及び防曇剤２質量％の樹脂組成物。
【００２６】
＜フィルム製造装置＞
インフレーションション押出機を用いた。
表層  ：EXH-55・28・EB型押出機（株式会社プラコー社製）
中間層：ENH-100・32・EB型押出機（株式会社プラコー社製）
【００２７】
＜使用材料＞
エチレン−酢酸ビニル共重合体：市販品、ＭＦＲ１．０ｇ/１０分（ＪＩＳ  Ｋ７２１０法、１９０℃、２.１６ kg荷重）。
エチレン-アクリル酸共重合体：市販品。
ポリオレフィン共重合体：エチレン−ポリプロピレン共重合体を主体、市販品。
石油樹脂        ：ポリイソプレンを主体、市販品。
プロピレン系樹脂：エチレン−ポリプロピレン共重合体を主体、エチレン単位９５％、プロピレン単位５％、市販品。
防曇剤          ：グリセリン脂肪酸エステル系、市販品。
【００２８】
ストレッチフィルムの特性・性能及び製膜時の状態は下記の方法により測定、評価した。
１）防曇性
純水100mlを入れた容器500mlのステンレス製ボウルをラップで包装し、室温５℃で相対湿度４０％の環境下で３０分間保管し、フィルムの曇りの程度を下記の指標により評価した。
１：水滴が不均一でぬれていないで曇り、中が全く見えない。
２：水滴が不均一でぬれていないで曇る。
３：水滴が不均一でぬれていないが、曇らない。
４：水滴が不均一にぬれているが、全く曇らない。
５：水滴が均一にぬれていて、全く曇らない。
【００２９】
２)ロングラン性欠点検出器
実施例１と同様の処方で３台のインフレーションション押出機に原料を投入して表層２層及び中間層を溶融押出しを行って積層し、インフレーションション成形によりフィルム状に成形してストレッチフィルムとした。押出成型機をライン速度７０メートル／分で最長３日間、リップ部を掃除せずに連続運転し、得られたストレッチフィルムを２４時間ごとに、下記の指標により評価した。異物の有無は、欠点検出機により0.6 mm2以上の異物を自動的に検出し、異物数が１ｍ２あたり３個以下である場合を合格、異物数が１ｍ２あたり３個を超えた場合を不合格とした。
◎：３日以上合格であった。
○：２日以上合格であった。
△：１日以上合格であった。
×：１日目で不合格又は製膜不可能。
【００３０】
その他の実験例は、表１〜３に示す点以外は実験No.1-1と同様とした。
【００３１】
【表１】
2007203463.tif 000002
【００３２】
【表２】
2007203463.tif 000003
【００３３】
【表３】
2007203463.tif 000004
注：実験No.3-6は、インフレーションション成形時にバブルが不安定で成形できず。
【産業上の利用可能性】
【００３４】
本発明のストレッチフィルムは、成型機内での異物発生量が少なく、連続生産性が高く、製造時に表層中の防曇剤量を減らしても良好な防曇性を有する等の効果を奏するため、精肉、鮮魚、青果等を包装する食品包装用ストレッチフィルムとして好適に用いられる。